(57)【要約】【課題】装着時の患者への違和感（不快感）を極限まで低減し、超弾性合金の特性を生かして痛さを抑制しながら高い矯正効果が期待でき、かつ、長時間・長期間装着可能な外反母趾矯正装具を提供する。【解決手段】外反母趾を矯正する外反母趾矯正装具（１）であって、前記外反母趾矯正装具は、超弾性合金製の矯正具（１０）と、前記矯正具を取り付ける生地からなる取付具（２、３、４）を有し、前記矯正具が、矯正を要する一つ又は複数の足指の曲がり方向及び伸び方向に回動できるヒンジ部（１１）を有する外反母趾矯正装具。【選択図】図１
2018000585.tif 000002
【特許請求の範囲】
【請求項１】
外反母趾を矯正する外反母趾矯正装具であって、
前記外反母趾矯正装具は、
超弾性合金製の矯正具と、
前記矯正具を取り付ける生地からなる取付具を有し、
前記矯正具が、矯正を要する一つ又は複数の足指の曲がり方向及び伸び方向に回動できるヒンジ部を有する
ことを特徴とする外反母趾矯正装具。
【請求項２】
前記超弾性合金製の矯正具が、Ｃｕ−Ａｌ−Ｍｎ系超弾性合金からなる、請求項１に記載の外反母趾矯正装具。
【請求項３】
前記取付具は、足親指を包囲する第１の環状包帯と、中足部を包囲する第２の環状包帯と、前記第１の環状包帯から前記第２の環状包帯にわたる、前記矯正具を内部に収容する矯正具収納部を有する、請求項１又は２に記載の外反母趾矯正装具。
【請求項４】
前記生地の内で、肌に直接触れる部分は極細樹脂繊維からなる、請求項１乃至３のいずれか１項に記載の外反母趾矯正装具。
【請求項５】
前記取付具は、前記ヒンジ部と母指関節の間に緩衝部材を備える、請求項１乃至４のいずれか１項に記載の外反母趾矯正装具。
【請求項６】
前記矯正具は、３．０〜１０．０質量％のＡｌ、及び５．０〜２０．０質量％のＭｎを含有し、残部Ｃｕと不可避的不純物からなる組成を有し、かつ任意の副添加元素として、Ｎｉ、Ｃｏ、Ｆｅ、Ｔｉ、Ｖ、Ｃｒ、Ｓｉ、Ｎｂ、Ｍｏ、Ｗ、Ｓｎ、Ｍｇ、Ｐ、Ｂｅ、Ｓｂ、Ｃｄ、Ａｓ、Ｚｒ、Ｚｎ、Ｂ、Ｃ、Ａｇ及びミッシュメタル（Ｐｒ、Ｎｄなど）からなる群より選ばれた１種または２種以上を含有することができ、これらの任意の副添加元素の含有量は合計で０．０００〜１０．０００質量％で形成されたＣｕ−Ａｌ−Ｍｎ系超弾性合金からなることからなる、請求項１乃至５のいずれか１項に記載の外反母趾矯正装具。
【発明の詳細な説明】
【技術分野】
【０００１】
本発明は、外反母趾矯正装具に関する。
【背景技術】
【０００２】
外反母趾とは、解剖学的因子（母趾中足骨の内反、扁平足など）、および外的因子（靴、生活スタイルなど）により引き起される疾患である。
図４（Ａ）と４（Ｂ）に示した外反母趾角（Ｒ）が、９〜１５°未満で正常、１５°以上〜２０°未満で軽症、２０°以上〜４０°未満で中等症、４０°以上で重症といわれる。軽症であっても強い痛みを訴える人がいる。中等症、重度で痛みが保存的にコントロール出来ない場合は、手術を要する場合が多い。現状では、外反母趾に対して種々の装具が開発、市販されているが、多くは保存用装具、すなわち症状の悪化を防止するものであり、治療効果の有る矯正具は存在しない。
外反母趾は、女性に多く、患者の男女比率は男１：女１０と言われている。また、一旦回復しても元の生活習慣に戻れば再発する。
【０００３】
現状の外反母趾を矯正する装具としては、昼間歩行時に靴底に入れる足底挿板（インソール）や就寝時に着用しながら矯正する夜間装具がある。夜間装具としては、例えば、以下のものが挙げられる。
【０００４】
特許文献１に記載の夜間装具の使用状態の概略斜視図を図６に示す。図６は、従来例の外反母趾矯正用夜間装具の使用状態を説明する斜視図である。
この夜間装具は、足親指から中足の内側にかけてのバネ性副子（３１）の足親指付け根にヒンジ（３２）が設けられている。また、バネ性副子は足親指を伸び難い可撓性で柔軟な材料、例えば布テープ又は非延伸性の粘着テープからなる第１の環状締付け具（３４）で縛り、かつ、バネ性副子は足親指と中足の周囲方向に伸び難い可撓性で柔軟な材料、例えば布テープ又は非延伸性の粘着テープからなる第２の環状締付け具（３３）で縛ることによって、歩行を可能にした装具である。
前記バネ性副子（３１）の形状は足の形状に沿う３次元形状である。また、前記バネ性副子（３１）の材質は金属又はプラスチックであり、好適には薄い炭素繊維強化板を用いるとされている。代表的には、プラスチック製である。
【０００５】
特許文献２に記載の夜間装具の使用状態の概略斜視図を図５に示す。図５は、従来例の別の外反母趾矯正用夜間装具の使用状態を説明する斜視図である。
この夜間装具は、副子（矯正板２１）に形状記憶合金を用いた装具である。超弾性のしなやかさを用いることによって、もし長時間装着することができれば、矯正効果は期待できる。図中、２２は矯正板（２１）に設けた空間部であり、２３は中足骨用環状締付け具、２４は母指用環状締付け具、２５、２５は面ファスナーである。
【先行技術文献】
【特許文献】
【０００６】
【特許文献１】特許第４９１７７５２号
【特許文献２】特許第５３６９３２１号
【発明の概要】
【発明が解決しようとする課題】
【０００７】
特許文献１の夜間装具は、歩行性の飛躍的改良は有ることから、夜間以外でも着用可能としている。しかしながら、バネ性を有するとは言いながら、バネ性副子（３１）は３次元形状でヒンジ（３２）を有することによって、ヒンジ部周辺が剛性を有している。そして、ヒンジ部から離れるに従って、徐々にばね性を有する構造になるため、足内側全体に負荷を掛けられない。このように、環状締付け具（３４）付近のみが曲がることにより十分な矯正効果は観られない。
また、環状締付け具（３３、３４）の材質は布テープや非延性の粘着テープで構成されていることから、直接肌に触れると患者が違和感（不快感）を感じるために、長時間の装着（例えば、夜間の装着）をすることが困難である。
【０００８】
また、特許文献２の夜間装具は、足親指の曲り又は伸びの方向に、矯正板（２１）を当てているために、足親指の移動の自由が利かないことにより長時間の装着は困難である。
また、環状締付け具（２３、２４）の材質は代表的にはサポーターで構成されていることから、直接肌に触れると患者が違和感（不快感）を感じるために、長時間の装着（例えば、夜間の装着）が困難である。
【０００９】
このように、従来の夜間装着を主とする外反母趾矯正装具においては、使用者が痛みを覚えたり、装着感が悪くて、長時間装着することが困難であった。また、例えば、金属（形状記憶合金）部とサポーターの接合が弱くてずれてしまったり、親指の固定が弱いためにずれてしまったり、夜中にトイレに行く等の歩行でも装具がずれてしまって、酷い場合には装具が壊れてしまった。また、サポーターは蒸れるので、肌に違和感があり、２〜３時間の装着が限界であって、一晩中着けるのは患者にとって苦痛であった。例えば、睡眠障害の要因の一つにストレスレッグス症候群が挙げられている。レストレスレッグス症候群とは足の不快感や痛みによるものであり、足の不快感や痛みは睡眠を障害させる要因に挙げられている。外反母趾矯正装具着用による不快感とは発症原因に違いは有る。しかし、足の不快感や痛みは睡眠に大きな影響を与えるため、夜間装具としては装着時の痛みと違和感を低減することが重要となる。
【００１０】
そこで、本発明は、装着時の違和感（不快感）を極限まで低減し、超弾性合金の特性を生かして痛さを抑制しながら高い矯正効果が期待でき、かつ、長時間・長期間装着可能な外反母趾矯正装具を提供することを課題とする。
【課題を解決するための手段】
【００１１】
本発明者らは、前記の問題点を解決するために鋭意検討を行った結果、超弾性合金製板の母指付け根にヒンジ部を設け可動式にすることによって、装着時の違和感（不快感）を極限まで低減し、超弾性合金の特性を生かして痛さを抑制しながら高い矯正効果が期待でき、かつ、長時間・長期間装着可能な外反母趾矯正装具が得られることを見出した。
【００１２】
本発明によれば、以下の手段が提供される。
（１）外反母趾を矯正する外反母趾矯正装具であって、
前記外反母趾矯正装具は、
超弾性合金製の矯正具と、
前記矯正具を取り付ける生地からなる取付具を有し、
前記矯正具が、矯正を要する一つ又は複数の足指の曲がり方向及び伸び方向に回動できるヒンジ部を有する
ことを特徴とする外反母趾矯正装具。
（２）前記超弾性合金製の矯正具が、Ｃｕ−Ａｌ−Ｍｎ系超弾性合金からなる、（１）項に記載の外反母趾矯正装具。
（３）前記取付具は、足親指を包囲する第１の環状包帯と、中足部を包囲する第２の環状包帯と、前記第１の環状包帯から前記第２の環状包帯にわたる、前記矯正具を内部に収容する矯正具収納部を有する、（１）又は（２）項に記載の外反母趾矯正装具。
（４）前記生地の内で、肌に直接触れる部分は極細樹脂繊維からなる、（１）〜（３）のいずれか１項に記載の外反母趾矯正装具。
（５）前記取付具は、前記ヒンジ部と母指関節の間に緩衝部材を備える、（１）〜（４）のいずれか１項に記載の外反母趾矯正装具。
（６）前記矯正具は、３．０〜１０．０質量％のＡｌ、及び５．０〜２０．０質量％のＭｎを含有し、残部Ｃｕと不可避的不純物からなる組成を有し、かつ任意の副添加元素として、Ｎｉ、Ｃｏ、Ｆｅ、Ｔｉ、Ｖ、Ｃｒ、Ｓｉ、Ｎｂ、Ｍｏ、Ｗ、Ｓｎ、Ｍｇ、Ｐ、Ｂｅ、Ｓｂ、Ｃｄ、Ａｓ、Ｚｒ、Ｚｎ、Ｂ、Ｃ、Ａｇ及びミッシュメタル（Ｐｒ、Ｎｄなど）からなる群より選ばれた１種または２種以上を含有することができ、これらの任意の副添加元素の含有量は合計で０．０００〜１０．０００質量％で形成されたＣｕ−Ａｌ−Ｍｎ系超弾性合金からなることからなる、（１）〜（５）のいずれか１項に記載の外反母趾矯正装具。
【発明の効果】
【００１３】
本発明の外反母趾矯正装具によれば、超弾性合金板の母指付け根にヒンジ部を設け可動式にすることで、装着時の患者への違和感（不快感）を極限まで低減し、痛さを抑制しながら高い矯正効果が期待でき、長時間・長期間装着可能な外反母趾矯正装具を提供することができる。
【図面の簡単な説明】
【００１４】
【図１】図１は、本発明に係る一実施態様の外反母趾矯正装具の使用状態を説明する斜視図である。
【図２】図２は、本発明に係る前記一実施態様の外反母趾矯正装具の使用状態を説明する正面図である。
【図３】図３は、本発明に係る前記一実施態様の外反母趾矯正装具を展開した状態を説明する正面図である。
【図４】図４（Ａ）と４（Ｂ）は、外反母趾のＸ線学的計測角（外反母趾角、Ｒ）を示す写真であり、図４（Ａ）は外反母趾矯正装具の装着前、図４（Ｂ）は外反母趾矯正装具を装着し治療した後の状態をそれぞれ示す。
【図５】図５は、従来例の外反母趾矯正装具の使用状態を説明する斜視図である。
【図６】図６は、従来例の別の外反母趾矯正装具の使用状態を説明する斜視図である。
【図７】図７は、本発明に係る超弾性合金の曲げ変形量と曲げ荷重の相関の一例を説明する模式図である。
【図８】図８は、本発明に係る超弾性合金の製造工程の一例を説明する模式図である。
【発明を実施するための形態】
【００１５】
本発明の外反母趾矯正装具を、図面を用いて説明する。図１に示すように、本発明に係る一実施態様の外反母趾矯正装具（１）は、超弾性合金からなる矯正具（１０）と、矯正具を中足に締結する取付具（３）と矯正具を母指に締結する取付具（４）を備えている。また、本発明に係る一実施態様の外反母趾矯正装具は、取付具（３）の外側に取付具（３）と矯正具（１０）を足に固定する締結帯（２）を備えている。また、本発明に係る一実施態様の外反母趾矯正装具は、母指付根（関節）に当接する部分に母指付根内側突出部緩衝パッド（緩衝部材）（５）を備えている。
矯正具（１０）は、矯正具収納袋（６）に収容されている。また、矯正具（１０）は、矯正を要する足指（すなわち母指）の曲がり方向及び伸び方向に回動できるヒンジ部（１１）を有している。ヒンジ部（１１）は少なくとも母指付根部分に設けられていれば良く、母指の他の関節部分に更に設けられていても良い。
このような構成とすることで、本発明に係る一実施態様の外反母趾矯正装具は、母指関節を支点として、矯正具の全体（母趾から中足）に亘って力（Ｐ）を作用させることができる。これにより、母指に対して部分的に力を作用させることがないため、違和感（不快感）を与えることなく、長時間・長期間装着することができ、外反母趾を効果的に矯正することができる。
【００１６】
ヒンジを有さない超弾性合金の一体物（例えば、一枚の板）では、超弾性による足内側全体に一定の力を付与し痛みを伴わずに矯正できる。しかし、足の指を曲げられないために歩行出来ないだけでなく、就寝時に指を無意識に動かしてしまうことでも装具がずれることでの不快感は想像以上である。
これに対して、本発明に従って、超弾性合金板（矯正具１０）とヒンジ（１１）を組合わせ、ヒンジ（１１）を可動式、回動式とすることによって、足指の折れ曲がり角度に対して２つの超弾性合金板（１０、１０）がヒンジ（１１）を介して追随することができる。これによって、患者の負担を低減させることで、長時間・長期間装着可能になり超弾性の矯正効果を高度に発揮できる。
本発明の外反母趾矯正装具において、ヒンジ（１１）は、図示は省略するが、２つの超弾性合金板（１０、１０）を、上下左右には動かないが、それぞれ自由に回動可能な状態で接合していればよい。なお、２つの超弾性合金板（１０、１０）の内の一方は母趾と略同等の長さであり、他方は長尺骨と略同等の長さである。
これを換言すると、本発明では、超弾性合金製の矯正具（１０）は、ヒンジ（１１）を有していてもその全体が所定の弾性力を持つことで母指に対する矯正力（Ｐ）を作用させることができ、これは、ヒンジ部が曲がっていても同様である。母指から中足にかけて一定の矯正力（Ｐ）を、（歩行時や夜間であっても）違和感（不快感）を与えることなく作用させることができることが技術的意義である。
ここで、「超弾性合金製の板」でないとならないのは、弾性力の発揮（下記段落［００１７］の力Ｐ）と変形防止のためである。
図７に示すように、通常金属の場合、弾性変形領域であれば、形状は復元する。しかし、塑性変形領域まで達する荷重が加わると、変形したまま元の形状に戻らない。歩行等で不意に矯正具に力がかかって変形してしまうと、矯正力が失われ、最悪の場合はけがをすることもある。
【００１７】
外反母趾矯正装具において既存製品の不都合な点を挙げると、大きく二つに分けられる（なお、母趾の痛みも違和感ではあるが、あえて二つに分けている。）。
・痛み：外反母趾そのものが痛い。
・違和感：装具の構造・構成から来る不快感。
超弾性合金は、一定の変形量を超えると荷重が一定になることと、鉄に比べてヤング率が１／３と剛性が低いことから、母趾を強引に曲げるのではなく、超弾性板（矯正具１０）が母趾全体に吸い付くようにフィットし、母趾全体に一定の緩やかな力（Ｐ）が掛かるので、痛みを感じさせにくくしている（図１と図２参照）。
一方、就寝時には、足の指を無意識に曲げることやトイレに行くために歩くとき指を曲げる。しかし、指が曲げられないとうのは想像以上に違和感（不快感）を与える。
本発明の外反母趾矯正装具は、装着していることを忘れさせるような感覚で、ＭＴＰ関節（図４（Ａ）と４（Ｂ）参照）が軟らかくなり、外反母趾角度（Ｒ）も改善出来て、足のアーチ（足のアーチとは足の横断面の形状であり、母趾（親指）と小趾（小指）の両端がしっかり地面を捉え、足の横断面がアーチを形成した状態が理想的と言われている。）を形成させることで、歩行が楽になることである。
【００１８】
本発明の外反母趾矯正装具は、図１、図２及び図３に示したヒンジ部（１１）を有する超弾性合金製の矯正具（１０）を用いたことによって、モニターから以下のような声があった。
（１）矯正力が有りながら装着感が自然。
（２）足の甲のバンドは収まり感が良い。
（３）超弾性合金製矯正具が可動式なので、装着したまま歩行が容易である。
（４）従来の装具に比して、装着時に違和感が無い。
また、整形外科医からは以下のような声（意見）があった。
（５）安眠できるので夜間も装着出来る、今までなかった本当の夜間装具である。
（６）歩行可能なので、昼間も装着出来る。
（７）夜間と昼間に装着可能で、長時間の装着が可能であり、治療効果に期待できる。
なお、ヒンジ（１１）は一方の矯正具（１０）が他方の矯正具（１０）に対して３６０°回動（つまり回転）できるように設けることができる。装着時には、実際は約９０°まで、つまり足の指の曲がる角度まで、回動すればよい。
ここで、ヒンジ（１１）とは、２つの超弾性合金板（１０、１０）を図示したように回動中心でリベット止めしたものをいう。
【００１９】
本発明の外反母趾矯正装具によれば、前記治療効果に関して、以下のとおり期待できる。すなわち、ＭＴＰ関節（図４（Ａ）と４（Ｂ）参照）の拘縮をとることで痛みを低減させることができる。これは、矯正効果が得られることで母趾と基節骨のアラインメントが正常化し、結果として足への荷重バランスの正常化が得られるためと推定される。
【００２０】
更に、本発明の外反母趾矯正装具は、図１、図２及び図３に示した極細樹脂繊維、例えば、極細ポリエステルファイバー（帝人製、商品名：ナノフロント）の生地を肌に直接触れる部分に用いたことによって、以下のような利点があった。
（１）水分蒸発量が少なく角質を傷めないために、肌触りが良く、違和感（不快感）がない。
（２）極細繊維により表面積が大きいために、吸水性があり、汗を吸収し蒸れない。
（３）運動しても温度上昇しにくいために、就寝中に装着しても蒸れない。
（４）摩擦抵抗が高いために、滑りにくく、ズレにくい。
なお、本発明の外反母趾矯正装具に用いる生地は、前記極細ポリエステルファイバーに限定されるものではない。同等の効果を有する生地であれば前記極細ポリエステルファイバーに制限されることなく、使用することができる。
【００２１】
本発明の外反母趾矯正装具は、前記生地の内で、肌に直接触れる部分は極細ポリエステルファイバーからなることが好ましい。ここで、肌に直接触れる部分とは、例えば、取付具（３）（中足骨環状包帯）の内側部分や取付具（４）（母指環状包帯）の内側部分を挙げることができる。
さらに、取付具（３）（中足骨締結ベルト）、母指付根内側突出部緩衝パッド（５）や矯正具収納袋（６）の材質には特に制限はない。以下に説明する実施態様では、これらを合成ゴム製（例えば、ネオプレーン製）とした。但し、これらを含めて、取付具の全体を極細ポリエステルファイバーで構成してもよい。
ナノフロントは、繊維１本の直径が約７００ｎｍの帝人製極細ポリエステルファイバーの商品名である。
【００２２】
本発明の外反母趾矯正装具は、好ましくは、足親指部における第１の環状包帯（４）と、中足部における第２の環状包帯（３）によって保持され、中足部における第２の環状包帯の外側に中足部を締め付ける締結帯（２）を有し、母指関節内側に緩衝パッド（緩衝部材）（５）を有し、足の付け根と母指がこれらの取付具（第１及び第２の環状包帯）（３、４）により保持され、矯正具収納袋（６）内に収納され、足の内側に沿って延びる超弾性合金製板の矯正具（１０）を有することが好ましい。
このような構成とすることで、外反母趾矯正装具と足の接触面積を減らし、装具の違和感を低減することができる。
また、ヒンジ部（１１）と母指関節の間に緩衝部材（５）を設けることにより、外反母趾矯正装具の違和感を更に低減することができる。また、緩衝部材（５）を設けて、母指関節と矯正具（１０）の間にスペースを設けることで、矯正具（１０）の弾性力（Ｐ）をより効率良く母指に作用させることができる。
【００２３】
図１、図２及び図３に示した本発明の外反母趾矯正装具は、これらの第１の環状包帯（４）、第２の環状包帯（３）、締結帯（２）、緩衝パッド（５）及び矯正具収納袋（６）が別体として構成されている。
本発明の外反母趾矯正装具は、好ましくは、第１の環状包帯（４）、第２の環状包帯（３）、締結帯（２）及び緩衝パッド（５）を、例えば、矯正具収納袋（６）に縫い付けて、一体として有する取付具を構成してもよい。
【００２４】
本発明の外反母趾矯正装具において、矯正具（１０）と、必要によりヒンジ部（１１）と、を構成する超弾性合金の種類には特に制限はなく、例えば、Ｎｉ−Ｔｉ系合金やＣｕ−Ａｌ−Ｍｎ系合金などの各種の超弾性合金を用いることができる。この内、超弾性合金としては、Ｃｕ−Ａｌ−Ｍｎ系合金を用いることが好ましい。以下に、好ましい組成などについて述べる。
【００２５】
＜Ｃｕ−Ａｌ−Ｍｎ系合金材の組成＞
形状記憶特性及び超弾性を有する本発明で用いられる銅系合金は、Ａｌ及びＭｎを含有した合金である。この合金は、高温でβ相（体心立方）単相（本書では、単にβ単相ともいう）になり、低温でβ相とα相（面心立方）の２相組織（本書では、単に（α＋β）相ともいう）になる。合金組成により異なるが、β単相となる高温は通常７００℃以上であり、（α＋β）相となる低温とは通常７００℃未満である。
【００２６】
本発明で用いられるＣｕ−Ａｌ−Ｍｎ系合金材は、３．０〜１０．０質量％のＡｌ、及び５．０〜２０．０質量％のＭｎを含有し、残部Ｃｕと不可避的不純物からなる組成を有する。Ａｌ元素の含有量が少なすぎるとβ単相を形成できず、また多すぎると合金材が脆くなる。Ａｌ元素の含有量はＭｎ元素の含有量に応じて変化するが、好ましいＡｌ元素の含有量は６．０〜１０．０質量％である。Ｍｎ元素を含有することにより、β相の存在範囲が低Ａｌ側へ広がり、冷間加工性が著しく向上するので、成形加工が容易になる。Ｍｎ元素の添加量が少なすぎると満足な加工性が得られず、かつβ単相の領域を形成することができない。またＭｎ元素の添加量が多すぎると、十分な形状回復特性が得られない。好ましいＭｎの含有量は８．０〜１２．０質量％である。
【００２７】
上記必須の添加成分元素以外に、本発明で用いられるＣｕ−Ａｌ−Ｍｎ系合金材はさらに任意の副添加元素として、Ｎｉ、Ｃｏ、Ｆｅ、Ｔｉ、Ｖ、Ｃｒ、Ｓｉ、Ｎｂ、Ｍｏ、Ｗ、Ｓｎ、Ｍｇ、Ｐ、Ｂｅ、Ｓｂ、Ｃｄ、Ａｓ、Ｚｒ、Ｚｎ、Ｂ、Ｃ、Ａｇ及びミッシュメタル（Ｐｒ、Ｎｄなど）からなる群より選ばれた１種または２種以上を含有することができる。これらの元素は冷間加工性を維持したままＣｕ−Ａｌ−Ｍｎ系合金材の強度を向上させる効果を発揮する。これらの添加元素の含有量は合計で０．００１〜１０．０００質量％であるのが好ましく、特に０．００１〜５．０００質量％が好ましい。これら元素の含有量が多すぎるとマルテンサイト変態温度が低下し、β単相組織が不安定になる。
【００２８】
Ｎｉ、Ｃｏ、Ｆｅ、Ｓｎは基地組織の強化に有効な元素である。ＣｏはＣｏ−Ａｌ金属間化合物の形成により結晶粒を粗大化するが、過剰になると合金の靭性を低下させる。Ｃｏの含有量は０．００１〜２．０００質量％である。Ｎｉ及びＦｅの含有量はそれぞれ０．００１〜３．０００質量％である。Ｓｎの含有量は０．００１〜１．０００質量％である。
【００２９】
Ｔｉは阻害元素であるＮ及びＯと結合し酸窒化物を形成する。またＢとの複合添加によってボライドを形成し、強度を向上させる。Ｔｉの含有量は０．００１〜２．０００質量％である。
【００３０】
Ｖ、Ｎｂ、Ｍｏ、Ｚｒは硬さを高める効果を有し、耐摩耗性を向上させる。またこれらの元素はほとんど基地に固溶しないので、β相（ｂｃｃ結晶）として析出し、強度を向上させる。Ｖ、Ｎｂ、Ｍｏ、Ｚｒの含有量はそれぞれ０．００１〜１．０００質量％である。
【００３１】
Ｃｒは耐摩耗性及び耐食性を維持するのに有効な元素である。Ｃｒの含有量は０．００１〜２．０００質量％である。Ｓｉは耐食性を向上させる効果を有する。Ｓｉの含有量は０．００１〜２．０００質量％である。Ｗは基地にほとんど固溶しないので、析出強化の効果がある。Ｗの含有量は０．００１〜１．０００質量％である。
【００３２】
Ｍｇは阻害元素であるＮ及びＯを除去する効果があるとともに、阻害元素であるＳを硫化物として固定し、熱間加工性や靭性の向上に効果がある。多量の添加は粒界偏析を招き、脆化の原因となる。Ｍｇの含有量は０．００１〜０．５００質量％である。
【００３３】
Ｐは脱酸剤として作用し、靭性向上の効果を有する。Ｐの含有量は０．０１〜０．５０質量％である。Ｂｅ、Ｓｂ、Ｃｄ、Ａｓは基地組織を強化する効果を有する。Ｂｅ、Ｓｂ、Ｃｄ、Ａｓの含有量はそれぞれ０．００１〜１．０００質量％である。
【００３４】
Ｚｎは形状記憶処理温度を上昇させる効果を有する。Ｚｎの含有量は０．００１〜５．０００質量％である。Ｂ、Ｃは適量であればピン止め効果が得られより結晶粒が粗大化する効果がある。特にＴｉ、Ｚｒとの複合添加が好ましい。Ｂ、Ｃの含有量はそれぞれ０．００１〜０．５００質量％である。
【００３５】
Ａｇは冷間加工性向上させる効果がある。Ａｇの含有量は０．００１〜２．０００質量％である。ミッシュメタルは適量であればピン止め効果が得られるので、より結晶粒が粗大化する効果がある。ミッシュメタルの含有量は０．００１〜５．０００質量％である。なお、ミッシュメタルとは、ＬａやＣｅ、Ｎｄなど単体分離の難しい希土類元素の合金のことを指す。
【００３６】
＜Ｃｕ−Ａｌ−Ｍｎ系合金材の製造方法＞
本発明で用いられるＣｕ−Ａｌ−Ｍｎ系合金材において、上記のような安定的に良好な超弾性特性を奏して耐繰返し変形特性に優れる超弾性合金材を得るための製造条件としては、下記のような製造工程を挙げることができる。
【００３７】
Ｃｕ−Ａｌ−Ｍｎ系合金材の製造工程は、図８に示すように主として溶解・鋳造［工程１］、熱間鍛造・加工［工程２］、中間焼鈍［工程３］、冷間加工［工程４］、記憶熱処理［工程５］、時効処理［工程６］からなる。
製造工程全体の中で特に、中間焼鈍［工程３］での熱処理温度［３］を４００〜６８０℃の範囲とし、冷間加工（具体的には冷間圧延もしくは冷間伸線）［工程４−１］での冷間圧延率もしくは冷間伸線の加工率［５］を３０％以上の範囲とすることにより、安定的に良好な超弾性特性を奏するＣｕ−Ａｌ−Ｍｎ系合金材が得られる。これに加えて、記憶熱処理［工程５−１］〜［工程５−１０］において、（α＋β）相になる温度域［８］と［１４］（合金組成により異なるが４００〜６５０℃、好ましくは４５０℃〜５５０℃）からβ単相になる温度域［１１］と［１７］（合金組成により異なるが通常７００℃以上、好ましくは７５０℃以上、さらに好ましくは９００℃〜９５０℃）までの加熱［工程５−３］と［工程５−７］での昇温速度［１０］と［１６］とを、いずれも０．１〜２０℃／分という所定の遅い範囲に制御する。これに加えて、β単相になる温度域［１１］から（α＋β）相になる温度域［１４］までの冷却［工程５−５］での降温速度［１３］を、０．１〜２０℃／分という所定の遅い範囲に制御する。さらに、前記（α＋β）相になる温度域［８］からβ単相になる温度域［１１］までの加熱［工程５−３］の後で、β単相になる温度域［１１］での所定時間［１２］の保持［工程５−４］から、その後の、β単相になる温度域［１１］から（α＋β）相になる温度域［１４］まで０．１〜２０℃／分の降温速度［１３］で冷却［工程５−５］し、該温度域［１４］に所定時間［１５］保持［工程５−６］を経て、さらに、（α＋β）相になる温度域［１４］からβ単相になる温度域［１７］まで０．１〜２０℃／分の昇温速度［１６］で加熱［工程５−７］し、さらに該温度域［１７］に所定時間［１８］保持［工程５−８］するまでの、［工程５−４］から［工程５−８］までを少なくとも１回、好ましくは少なくとも４回繰り返して行う（［工程５−９］）。この後、最後に急冷［工程５−１０］する。
【００３８】
好ましくは、次のような製造工程が挙げられる。
常法によって溶解・鋳造［工程１］と熱間圧延または熱間鍛造の熱間加工［工程２］を行った後、４００〜６８０℃［３］で１〜１２０分［４］の中間焼鈍［工程３］と、その後に、加工率３０％以上［５］の冷間圧延または冷間伸線の冷間加工［工程４−１］とを行う。ここで、中間焼鈍［工程３］と冷間加工［工程４−１］とはこの順で１回ずつ行ってもよく、この順で２回以上の繰り返し回数［６］で繰り返して［工程４−２］行ってもよい。その後、記憶熱処理［工程５−１］〜［工程５−１０］を行う。
【００３９】
前記記憶熱処理［工程５−１］〜［工程５−１０］は、（α＋β相）になる温度域（例えば、４５０℃）［８］からβ単相になる温度域（例えば、９００℃）［１１］までを０．１〜２０℃／分、好ましくは０．１〜１０℃／分、さらに好ましくは０．１〜３．３℃／分の昇温速度［１０］（以下、除昇温という。）で加熱［工程５−３］して、該加熱温度［１１］に５分〜４８０分、好ましくは１０〜３６０分［１２］保持［工程５−４］してなり、さらにβ単相になる温度域（例えば、９００℃）［１１］から（α＋β相）になる温度域（例えば、４５０℃）［１４］までを０．１〜２０℃／分、好ましくは０．１〜１０℃／分、さらに好ましくは０．１〜３．３℃／分の降温速度［１３］で（以下、除降温という。）冷却［工程５−５］して、該温度［１４］に２０〜４８０分、好ましくは３０〜３６０分［１５］保持［工程５−６］する。その後、再び（α＋β相）になる温度域（例えば、４５０℃）［１４］からβ単相になる温度域（例えば、９００℃）［１７］まで上記徐昇温の昇温速度［１６］で加熱［工程５−７］して、該温度［１７］に５分〜４８０分、好ましくは１０〜３６０分［１８］保持［工程５−８］する。このような徐降温［１３］［工程５−５］と徐昇温［１６］［工程５−７］を繰り返す［工程５−９］ことを少なくとも１回、好ましくは少なくとも４回の繰り返し回数［１９］で行う。その後、急冷［工程５−１０］、例えば水冷の各工程を有してなる。
α＋β単相になる温度域でかつ本発明で定める温度域は４００〜６５０℃、好ましくは４５０〜５５０℃とする。
β単相になる温度域は７００℃以上、好ましくは７５０℃以上、さらに好ましくは９００〜９５０℃とする。
【００４０】
前記記憶熱処理［工程５−１］〜［工程５−１０］の後には、１００〜２００℃［２１］で５〜１２０分［２２］の時効熱処理［工程６］を施すことが好ましい。時効温度［２１］が低すぎるとβ相は不安定であり、室温に放置しているとマルテンサイト変態温度が変化することがある。逆に時効温度［２１］がやや高いとベイナイト（金属組織）、高すぎるとα相の析出が起こる。特にα相の析出は形状記憶特性や超弾性を著しく低下させる傾向がある。
【００４１】
中間焼鈍［工程３］と冷間加工［工程４−１］を繰り返し行う［工程４−２］ことで、結晶方位をより好ましく集積させることができる。中間焼鈍［工程３］と冷間加工［工程４−１］の繰り返し数［６］は、１回でも良いが、好ましくは２回以上、さらに好ましくは３回以上である。前記中間焼鈍［工程３］と前記加工［工程４−１］の繰り返し回数［６］が多いほど特性が向上するためである。
【００４２】
（各工程の好ましい条件）
中間焼鈍［工程３］は、４００〜６８０℃［３］で１分〜１２０分［４］とする。この中間焼鈍温度［３］はより低い温度とすることが好ましく、好ましくは４００〜５５０℃とする。
冷間加工［工程４−１］は加工率３０％以上［５］とする。ここで、加工率は次の式で定義される値である。
加工率（％）＝｛（Ａ１−Ａ２）／Ａ１｝×１００
Ａ１は冷間加工（冷間圧延もしくは冷間伸線）前の試料の断面積であり、Ａ２は冷間加工後の試料の断面積である。
【００４３】
この中間焼鈍［工程３］と冷間加工［工程４−１］とを２回以上繰り返し行う場合の累積加工率（［６］）は３０％以上とすることが好ましく、さらに好ましくは４５％以上である。累積加工率の上限値には特に制限はないが、通常９５％以下である。
前記記憶熱処理［工程５−１］〜［工程５−１０］においては、まず［工程５−１］では、前記冷間加工後に室温から昇温速度［７］（例えば、３０℃／分）で（α＋β相）になる温度域（例えば、４５０℃）［８］まで昇温する。その後、（α＋β相）になる温度域（例えば、４５０℃）［８］で２〜１２０分、好ましくは１０〜１２０分［９］保持［工程５−２］する。その後、（α＋β相）になる温度域（例えば、４５０℃）［８］からβ単相になる温度域（例えば、９００℃）［１１］まで加熱［工程５−３］する際には、昇温速度［１０］を前記徐昇温の０．１〜２０℃／分、好ましくは０．１〜１０℃／分、さらに好ましくは０．１〜３．３℃／分とする。その後、この温度域［１１］に５〜４８０分、好ましくは１０〜３６０分［１２］保持［工程５−４］する。その後、β単相になる温度域（例えば、９００℃）［１１］から（α＋β相）になる温度域（例えば、４５０℃）［１４］まで０．１〜２０℃／分、好ましくは０．１〜１０℃／分、さらに好ましくは０．１〜３．３℃／分の降温速度［１３］で冷却［工程５−５］し、この温度域［１４］で２０〜４８０分、好ましくは３０〜３６０分［１５］保持［工程５−６］する。その後、再び（α＋β相）になる温度域（例えば、４５０℃）［１４］からβ単相になる温度域（例えば、９００℃）［１７］まで前記徐昇温の昇温速度［１６］で加熱［工程５−７］し、この温度域［１７］に５〜４８０分、好ましくは１０〜３６０分［１８］保持［工程５−８］する。このような［工程５−４］〜［工程５−８］（条件［１１］〜［１８］）を繰り返し［工程５−９］少なくとも１回、好ましくは少なくとも４回［１９］行う。
急冷［工程５−１０］時の冷却速度［２０］は、通常３０℃／秒以上、好ましくは１００℃／秒以上、さらに好ましくは１０００℃／秒以上とする。
最後の任意の時効熱処理［工程６］は、通常１００〜２００℃［２１］で５〜１２０分［２２］、好ましくは１２０〜２００℃［２１］で５〜１２０分［２２］行う。
【００４４】
また、本発明の外反母趾矯正装具は、超弾性プレート（矯正具、１０）を出し入れ可能な収納袋（矯正具収納部）（６）に収納することによって、初期には板厚薄め（荷重弱め）、中期には板厚が若干厚め（適度な荷重）、完了期には板厚厚め（荷重強め）、と段階的に快適に着実に矯正することも可能である。
さらに、本発明の外反母趾矯正装具によれば、長時間・長期間装着可能なことから保存療法にも適用可能である。
【実施例】
【００４５】
以下に、本発明を実施例に基づき、さらに詳細に説明するが、本発明はそれらに限定されるものではない。
【００４６】
実施例としては、図１〜図３に示した本発明の外反母趾矯正装具を用いた。具体的には、本発明の外反母趾矯正装具１は、矯正具１０とヒンジ１１、締結帯２、第２の環状包帯（取付具）３、第１の環状包帯（取付具）４、緩衝部材５、および矯正具収納袋６を備えている。
【００４７】
本発明の外反母趾矯正装具の矯正具（超弾性合金製板）１０は以下の方法で作成した。８．１質量％Ａｌ、１１．１質量％Ｍｎ、残部Ｃｕの配合材料を高周波真空溶解炉にて溶解鋳造し、８００℃で熱間鍛造、６００℃で熱間圧延、５２０℃の中間焼鈍と冷間加工率４０％冷間圧延を繰り返し、板厚０．４ｍｍの板材を作製した。板材を所定の形状に打ち抜き、電気炉内で昇温速度１０℃／ｍｉｎで５００℃にし、５００℃で１時間保持後、昇温速度１．０℃／ｍｉｎで９００℃に達した後、９００℃で１０分保持、その後降温速度１．０℃／ｍｉｎで５００℃にし、５００℃で１時間保持後、昇温速度１．０℃／ｍｉｎで９００℃に達した後、１時間保持後に、水中急冷した。その後１３０℃、熱処理時間３０分の時効処理を行い、超弾性を発現させた。このようにして矯正具（超弾性合金製板）を得た。
締結帯２は、ネオプレーン社製のベルトであり、片面に面ファスナーのループを敷き詰めた織ゴムの一端に面ファスナーのフックを通すための金具を取り付け、他端に面ファスナーのループを取り付けたものとした。
第２の環状包帯３は、片面に極細ポリエステルファイバー（帝人社製、ナノフロント（商品名））の生地を敷き詰めた幅５０ｍｍ〜１００ｍｍのテープ状の織ゴムを使用し、個々のモニターの中足周径を計り、中足円周方向に伸びる向きで、周径の５％程度短くなるように縫い合わせる。縫い合わせ時に、環状包帯と矯正具収納袋を取付けるための面ファスナーのループを縫い付けたものとした。テープ幅はモニターの中足の大きさに合わせ適宜調整した。
第１の環状包帯４は、片面に極細ポリエステルファイバー（帝人社製、ナノフロント）の生地を敷き詰めた幅２０〜４０ｍｍのテープ状の織ゴムを使用し、母趾のモニター個々の母趾太さに適用出来るよう、方端に面ファスナーのフックを、逆の方端に面ファスナーのループを取り付けたものとした。
緩衝部材（母指付根内側突出部緩衝パッド）５は、ネオプレーン製のものとした。
矯正具収納袋６は、ネオプレーン製であり、片面に面ファスナーのフックを敷き詰めた織ゴムを面ファスナーが表面に出るように袋状にした。袋の開口部突端内側には矯正具が抜けないように面ファスナーのフックとループが縫い込んでいる。
【００４８】
また、比較例としては、図５に示した従来の外反母趾矯正装具、及び図６に示した従来の外反母趾矯正装具（Ｈａｌｌｕｆｉｘ社製）をそれぞれ用いた。
【００４９】
これらの実施例、比較例の外反母趾矯正装具をそれぞれ用いて、１４人の外反母趾患者モニターに適用し、以下の項目について評価した。
・痛み、および快適性
・就寝時と日中時の装着時間、および装着期間
・夜間及び昼間での装着安定性
・ＭＴＰ関節の軟化に要する期間
・外反母指角度の改善度
・フットプリンターによるアーチ形成状態（改善度）
それぞれ優「◎」、良「○」、可「△」、不可「×」として示した。１つでも△又は×があると、外反母趾矯正装具として不適当である。
以上の結果を下記表に示す。
【００５０】
【表１】
2018000585.tif 000003
【００５１】
表１に示した結果から以下のことが明らかである。
比較例１、２の外反母趾矯正装具を用いると、総合評価に劣った。特に夜間の装着性が劣り、具体的には、蒸れたり、ずれたりした。すなわち、装着時の軽微な違和感（不快感）により、夜間（就寝時）に長時間（例えば、８時間以上）装着することが困難であった。
一方、本発明の実施例では、全ての評価において優れ、しかもモニター１４人中７人は外反母指角度が５°以上改善した（本発明の外反母趾矯正装具使用前の図４（Ａ）に対して、使用後の図４（Ｂ）では改善が認められた）。
【符号の説明】
【００５２】
１  外反母趾矯正装具
２  締結帯（中足骨締結ベルト）
３  取付具（第２の環状包帯）
４  取付具（第１の環状包帯）
５  緩衝部材（母指付根内側突出部緩衝パッド）
６  矯正具収納袋
１０  矯正具（超弾性合金製板）
１１  ヒンジ部
Ｒ  外反母趾角
２１  副子（矯正板、超弾性合金製矯正板）
２２  空間部
２３  環状締付け具（中足骨用）
２４  環状締付け具（母指用）
２５  面ファスナー
３１  バネ性副子（代表的には、プラスチック製）
３２  ヒンジ
３３  第２の環状締付け具
３４  第１の環状締付け具
【図１】
2018000585.tif 000004
【図２】
2018000585.tif 000005
【図３】
2018000585.tif 000006
【図４】
2018000585.tif 000007
【図５】
2018000585.tif 000008
【図６】
2018000585.tif 000009
【図７】
2018000585.tif 000010
【図８】
2018000585.tif 000011